(57)【要約】      （修正有）【課題】熱融着性接着剤を介して、熱可塑性樹脂発泡シートに表皮材を安定して接着した状態の積層発泡シートを提供する。【解決手段】積層発泡シート１は、熱可塑性樹脂発泡シート３と、熱可塑性樹脂発泡シート３の一方または両方の面に、熱融着性接着剤６を介して積層された表皮材５と、を備えており、熱融着性接着剤６は、網目状に形成されている。熱可塑性樹脂発泡シート３には、非発泡樹脂層３ａが積層されている。【選択図】図２Ｄ
0003218398.tif 000002
【実用新案登録請求の範囲】
【請求項１】
熱可塑性樹脂発泡シートと、
前記熱可塑性樹脂発泡シートの一方または両方の面に、熱融着性接着剤を介して積層された表皮材と、を備えており、
前記熱融着性接着剤は、網目状に形成されていることを特徴とする積層発泡シート。
【請求項２】
前記熱可塑性樹脂発泡シートの表層には、非発泡樹脂層が積層されていることを特徴とする請求項１に記載の積層発泡シート。
【請求項３】
前記熱可塑性樹脂発泡シートの熱可塑性樹脂が、ポリスチレン系樹脂またはポリプロピレン系樹脂であることを特徴とする請求項１または２に記載の積層発泡シート。
【請求項４】
前記熱融着性接着剤の塗布量は３ｇ／ｍ２〜１００ｇ／ｍ２であることを特徴とする請求項１〜３のいずれか一項に記載の積層発泡シート。
【請求項５】
前記表皮材が、熱可塑性樹脂発泡シート、樹脂フィルム、不織布、布、紙、および金属箔のいずれか１つからなる単層体、または、これらのうち２つ以上を積層した複層体であることを特徴とする請求項１〜４のいずれか一項に記載の積層発泡シート。
【請求項６】
請求項１〜４のいずれか一項に記載の積層発泡シートを備えた緩衝材であり、
前記表皮材が、ポリエチレン系樹脂発泡シート、不織布、および布のいずれか１つからなる単層体、または、これらのうち２つ以上を積層した複層体であることを特徴とする緩衝材。
【請求項７】
請求項１〜４のいずれか一項に記載の積層発泡シートから熱成形された、または、積層発泡シートから組み立てられた容器であり、
前記表皮材が、ポリエチレン系樹脂発泡シート、樹脂フィルム、紙、および不織布のいずれか１つからなる単層体、または、これらのうち２つ以上を積層した複層体であることを特徴とする容器。
【請求項８】
請求項１〜４のいずれか一項に記載の積層発泡シートを備えた展示用パネルであり、
前記表皮材が、紙を含むことを特徴とする展示用パネル。
【考案の詳細な説明】
【技術分野】
【０００１】
本考案は、熱可塑性樹脂発泡シートと、熱可塑性発泡シートの一方又は両方の面に、熱融着性接着剤を介して積層された表皮材と、を備えた積層発泡シートに関する。
【背景技術】
【０００２】
従来から、熱可塑性樹脂発泡シートの表面に表皮材を積層し、機能性を高めた積層発泡シートが利用されている。たとえば、表皮材として柔軟性のある素材を熱可塑性樹脂発泡シートに接着剤を介して積層し、部品運搬用の仕切り材として使用されたり、食品容器用素材として使用されたりすることがある。また表皮材として紙素材を熱可塑性樹脂発泡シートに接着剤を介して積層し、広告用展示パネル等に使用されたりすることがある。
【０００３】
たとえば、熱可塑性樹脂発泡シートに表皮材を接着する際に、いずれか一方の表面全体に接着剤を塗布することがある。接着剤が熱融着性接着剤（ホットメルト接着剤）である場合には、熱可塑性樹脂発泡シートと表皮材との間に接着剤を介在させて、接着剤を溶融することにより、これらを接着する。しかしながら、塗布する接着剤の厚さのバラツキが大きいと、溶融時に接着剤のムラが生じるため、接着ムラが生じることがある。
【０００４】
このような点を鑑みて、たとえば、特許文献１には、熱可塑性樹脂発泡シートに糸状の接着剤を一方向に沿って塗布し、接着剤を介して熱可塑性樹脂発泡シートに表皮材を接着した展示パネル用台板が開示されている。
【先行技術文献】
【特許文献】
【０００５】
【特許文献１】特開平６−１５５５８１号公報
【考案の概要】
【考案が解決しようとする課題】
【０００６】
ここで、特許文献１の如く糸状の接着剤を一方向に沿って塗布し、接着剤を介して熱可塑性樹脂発泡シートに表皮材を接着した場合、確かに接着剤の厚さのバラツキが抑えることができる。しかしながら、一方向に塗布した糸状の接着剤同士の間に、非接着領域が形成されることがあり、この非接着領域の大きさによっては、熱可塑性樹脂発泡シートへの表皮材の接着が十分でないことがある。
【０００７】
本考案は、このような点を鑑みてなされたものであり、本考案では、熱融着性接着剤を介して、熱可塑性樹脂発泡シートに表皮材を安定して接着した状態の積層発泡シートを提供する。
【課題を解決するための手段】
【０００８】
前記課題を鑑みてなされたものであり、本考案に係る積層発泡シートは、熱可塑性樹脂発泡シートと、前記熱可塑性樹脂発泡シートの一方または両方の面に、熱融着性接着剤を介して積層された表皮材と、を備えており、前記熱融着性接着剤は、網目状に形成されていることを特徴とする。
【０００９】
本考案に係る積層発泡シートによれば、網目状に形成された熱融着性接着剤を介して、熱可塑性樹脂発泡シートに表皮材が積層して接着されているので、熱可塑性樹脂発泡シートに表皮材が安定して接着した状態とすることができる。また、本考案に係る積層発泡シートは、シート状の形態ばかりでなく、板状の形態も含むものである。
【００１０】
ここで、熱可塑性樹脂発泡シートのより好ましい態様としては、前記熱可塑性樹脂発泡シートの表層には、非発泡樹脂層が積層されている。この態様によれば、熱可塑性樹脂発泡シートの表面に積層された非発泡樹脂層により、熱融着性接着剤の接着性をより高めることができる。
【００１１】
また、熱可塑性樹脂発泡シートの熱可塑性樹脂は、熱融着性接着剤を介して表皮材を積層することができるのであれば、特に限定されるものではないが、ポリスチレン系樹脂、ポリエチレン系樹脂、ポリプロピレン系樹脂、ポリエチレンテレフタレート系樹脂のいずれか１つからなる樹脂、または、これらのうち２つ以上を混合した混合樹脂などを挙げることができる。より好ましい態様としては、前記熱可塑性樹脂発泡シートの熱可塑性樹脂が、ポリスチレン系樹脂またはポリプロピレン系樹脂である。熱可塑性樹脂発泡シートの熱可塑性樹脂が、ポリスチレン系樹脂である場合には、熱可塑性樹脂発泡シートが、積層発泡シートの剛性を有した芯材として作用するので、積層発泡シートの強度を高めることができる。一方、熱可塑性樹脂発泡シートの熱可塑性樹脂が、ポリプロピレン系樹脂である場合には、積層発泡シートの衝撃緩衝材として作用させることができる。
【００１２】
さらに、熱融着性接着剤が網目状に形成されているのであれば、その塗布量は特に限定されるものではないが、より好ましい態様としては、前記熱融着性接着剤の塗布量は３ｇ／ｍ２〜１００ｇ／ｍ２である。このような塗布量を満たすことにより、熱可塑性樹脂発泡シートを表皮材に安定して接着することができる。ここで、熱融着性接着剤の塗布量が３ｇ／ｍ２未満である場合には、熱可塑性樹脂発泡シートに対して表皮材の接着が十分でないことがある。また、熱融着性接着剤の塗布量が１００ｇ／ｍ２を超えた場合には、塗布した熱融着性接着剤を溶融すべく、これに入熱する熱量を増やす必要があるため、表皮材に過度の熱が付与されることになる。
【００１３】
より好ましい態様としては、前記表皮材が、熱可塑性樹脂発泡シート、樹脂フィルム、不織布、布、紙、および金属箔のいずれか１つからなる単層体、または、これらのうち２つ以上を積層した複層体である。これにより、積層発泡シートの表面に応じた表皮材の機能を付与することができる。
【００１４】
熱可塑性樹脂発泡シートとしては、特に限定されるものではないが、ポリスチレン系樹脂発泡シート、ポリエチレン系樹脂発泡シート、ポリプロピレン系樹脂発泡シート、および、ポリエチレンテレフタレート系樹脂発泡シートのいずれか１つからなる単層体、または、これらのうち２つ以上を積層した複層体などを挙げることができる。
【００１５】
樹脂フィルムとしては、特に限定されるものではないが、ポリスチレン系樹脂フィルム、ポリエチレン系樹脂フィルム、ポリプロピレン系樹脂フィルム、およびポリエチレンテレフタレート系樹脂フィルムのいずれか１つからなる単層体、または、これらのうち２つ以上を積層した複層体などが挙げられる。また、印刷を施した樹脂フィルム、アルミニウムなどの金属を蒸着させた樹脂フィルム、アルミニウム箔などの金属箔を積層した樹脂フィルムであってもよい。
【００１６】
不織布としては、繊維シート、ウェブまたはバットで、繊維が一方向またはランダムに配向しており、交流、および／または融着、および／または接着によって繊維間が結合されたものである。繊維としては、特に限定されるものではないが、ポリスチレン系樹脂繊維、ポリエチレン系樹脂繊維、ポリプロピレン系樹脂繊維、ポリエステル系樹脂繊維、ポリエチレンテレフタレート系樹脂繊維などがあげられる。また、これらのうち２つ以上を積層した不織布であってもよい。
【００１７】
布としては、特に限定されるものではないが、織物、編物があげられる。また、これらのうち２つ以上を積層した布であってもよい。
【００１８】
紙としては、特に限定されるものではないが、厚紙、ダンボール紙、上質紙、グラシン紙、バーチメント紙、クラフト紙、合成紙、複合紙、離型紙、コート紙、アート紙、耐水紙、印刷用紙、または粘着紙などを挙げることができる。また、印刷を施した紙であってもよい。また、これらのうち２つ以上を積層した紙であってもよい。
【００１９】
金属箔としては、特に限定されるものではないが、アルミ箔、銅箔、または銀箔などがあげられる。また、これらのうち２つ以上を積層した金属箔であってもよい。
【００２０】
前記積層発泡シートを適用した好ましい態様としては、上述した積層発泡シートを備えた緩衝材であり、前記表皮材が、ポリエチレン系樹脂発泡シート、不織布、および布のいずれか１つからなる単層体、または、これらのうち２つ以上を積層した複層体である。このような緩衝材としては、例えば、仕切り材、または養生材などを挙げることができる。
【００２１】
前記積層発泡シートを適用したより好ましい態様としては、積層発泡シートから熱成形された容器、または、積層発泡シートから組み立てられた容器であり、前記表皮材が、ポリエチレン系樹脂発泡シート、樹脂フィルム、紙、および不織布のいずれか１つからなる単層体、または、これらのうち２つ以上を積層した複層体である。このような容器としては、食品用の容器、食品用のトレー、または工業用搬送ボックスなどを挙げることができる。
【００２２】
前記積層発泡シートを適用したより好ましい態様としては、上述した積層発泡シートを備えた展示用パネルであり、前記表皮材が紙を含む。ここで展示用パネルは、表皮材の紙に印刷されたものであっても良く、印刷されていないものであってもよい。
【考案の効果】
【００２３】
本考案によれば、熱融着性接着剤を介して、熱可塑性樹脂発泡シートに表皮材が安定して接着された状態となる。
【図面の簡単な説明】
【００２４】
【図１】本考案に係る積層発泡シートの模式的分解斜視図である。
【図２Ａ】図１に示す積層発泡シートの厚さ方向に沿った模式的断面図である。
【図２Ｂ】図２Ａの変形例に係る積層発泡シートの模式的断面図である。
【図２Ｃ】図２Ａの変形例に係る積層発泡シートの模式的断面図である。
【図２Ｄ】図２Ａの変形例に係る積層発泡シートの模式的断面図である。
【図３】図２Ｂに示す積層発泡シートの製造装置の模式図である。
【図４】（ａ）は、実施例１に係る熱融着性接着剤の接着前の塗布状態を示す写真であり、（ｂ）は、実施例１に係る熱融着性接着剤の接着後の塗布状態を示す写真である。
【考案を実施するための形態】
【００２５】
以下、図１〜図３を参照しながら、本考案の実施形態を説明する。
図１および図２Ａに示すように、本実施形態の積層発泡シート１は、熱可塑性樹脂発泡シート３と、熱可塑性樹脂発泡シート３の一方の面に、熱融着性接着剤６を介して積層された表皮材５と、を備えている。具体的には、熱融着性接着剤（ホットメルト接着剤）６は、網目状に形成されており、熱融着性接着剤６を介して、熱可塑性樹脂発泡シート３の一方の面に、表皮材５が一体的に積層されている。ここで、網目状とは、少なくとも、２次元で網目状であり、３次元で（すなわち、積層発泡シート１の厚さ方向において）網目状であってもよい。なお、本実施形態でいう積層発泡シート１は、シート状の形態ばかりでなく、板状の形態も含むものである。
【００２６】
熱可塑性樹脂発泡シート３は、積層発泡シート１の芯材となるものであり、ポリスチレン系樹脂、ポリエチレン系樹脂、ポリプロピレン系樹脂、ポリエチレンテレフタレート系樹脂などの各種の熱可塑性樹脂の発泡シートを使用することができ、特に、ポリスチレン系樹脂またはポリプロピレン系樹脂がより好ましい。
【００２７】
熱可塑性樹脂発泡シートの熱可塑性樹脂が、ポリスチレン系樹脂である場合には、熱可塑性樹脂発泡シートが、積層発泡シートの剛性を有した芯材として作用するので、積層発泡シートの強度を高めることができる。一方、熱可塑性樹脂発泡シートの熱可塑性樹脂が、ポリプロピレン系樹脂である場合には、積層発泡シートの衝撃緩衝材として作用させることができる。
【００２８】
この熱可塑性樹脂発泡シート３は、積層発泡シート１の芯材として十分な機械強度を有していればよく、その厚さは特に限定されないが、通常は厚さ１．５〜１５．０ｍｍの範囲とされ、特に２．０〜１２．０ｍｍの範囲が好ましく、２．５〜８．０ｍｍがより好ましい。
【００２９】
熱可塑性樹脂発泡シート３の密度は、０．０４〜０．５０ｇ／ｃｍ３の範囲が好ましく、０．０５〜０．４０ｇ／ｃｍ３の範囲がより好ましく、０．０６〜０．３０ｇ／ｃｍ３の範囲がさらに好ましい。前記密度が０．０４ｇ／ｃｍ３未満であると、芯材としては強度不足となる。一方、前記密度が０．５０ｇ／ｃｍ３を超えると、芯材が固くなりカットの際に割れが発生する。
【００３０】
表皮材５は、熱可塑性樹脂発泡シート３の表面に接着されており、例えば、熱可塑性樹脂発泡シート、樹脂フィルム、不織布、布、紙、および金属箔のいずれか１つからなる単層体、またはこれらのうち２つ以上を積層した複層体である。
【００３１】
熱融着性接着剤６は、熱可塑性樹脂発泡シート３の表面に表皮材５を接着するためのものであり、ホットメルト接着剤の中から適宜選択して用いることができ、例えば、アクリル樹脂、アクリル−スチレン系樹脂、酢酸ビニル系樹脂、エチレン−酢酸ビニル系樹脂、塩化ビニル系樹脂、ポリアミド系樹脂、ポリオレフィン系樹脂、ポリエステル系樹脂、合成ゴム等などを主成分として含む各種の市販品を用いることができる。
【００３２】
熱融着性接着剤６の塗布量は少なすぎると接着性が乏しくなり、多すぎると接着剤の熱によって表面状態が悪化する。そのため、塗布量は３〜１００ｇ／ｍ２が好ましく、４〜８０ｇ／ｍ２の範囲がより好ましい。さらに好ましくは５〜６０ｇ／ｍ２の範囲である。
【００３３】
〔塗布量の測定方法〕
（１）積層発泡シートの任意の箇所から、縦１００ｍｍ×横１００ｍｍに切り出した正方形状の試料を、５個用意する。
（２）各試料から熱可塑性樹脂発泡シートと表皮材を取り除き、各試料の熱融着性接着剤の質量（ｇ）を測定する。
（３）熱融着性接着剤の平均質量（ｇ）から、塗布量（ｇ／ｍ２）を求める。
【００３４】
本実施形態では、網目状に形成された熱融着性接着剤６を介して、熱可塑性樹脂発泡シート３に表皮材５が積層されているので、熱可塑性樹脂発泡シート３に表皮材５を安定して接着した状態とすることができる。
【００３５】
たとえば、図２Ｂに示すように、表皮材５を、熱可塑性樹脂発泡シート３の両方の面に、熱融着性接着剤６を介して積層してもよい。両面に接着される表皮材５は、上述した材料から選択され、異なる材料であってもよく、接着される表皮材５に応じて、熱融着性接着剤６の材料を選定すればよい。
【００３６】
さらに、図２Ｃに示すように、表皮材５は、例えば、熱可塑性樹脂発泡シート、樹脂フィルム、不織布、布、紙、および金属箔から選択した２つを積層した複層体であってもよい。本実施形態では、表皮材５は、熱可塑性樹脂発泡シート３側から第１表皮層５ａ、第２表皮層５ｂが形成されている。たとえば、第１表皮層５ａが、ポリエチレン系樹脂発泡シート、不織布、布、紙、および金属箔のいずれか１つであり、第２表皮層５ｂが、樹脂フィルムであってもよい。これにより、積層発泡シート１に対する防水性を高めることができる。図２Ｃでは、表皮層は、第１表皮層５ａと第２表皮層５ｂの２層の複層体であったが、例えば、３層以上の複層体であってもよい。
【００３７】
さらに、図２Ｄに示すように、熱可塑性樹脂発泡シート３の表層には、非発泡樹脂層３ａが積層されていてもよい。これにより、熱融着性接着剤６の接着性をより高めることができる。
【００３８】
非発泡樹脂層３ａは、熱可塑性樹脂発泡シート３の表面に、樹脂フィルムを熱融着によって又は接着剤を介して積層することができ、あるいは、溶融した非発泡樹脂をＴダイなどから押し出して積層することができ、その厚みは通常３〜３００μｍ程度である。また、非発泡樹脂層３ａとしては、従来より周知の各種の熱可塑性樹脂を使用でき、例えば、ポリスチレン系樹脂、ポリエチレン系樹脂、ポリプロピレン系樹脂、ポリエチレンテレフタレート系樹脂などが挙げられ、延伸または無延伸のいずれであってもよい。また、非発泡樹脂層３ａは、ポリスチレン系樹脂、ポリエチレン系樹脂、ポリプロピレン系樹脂、ポリエチレンテレフタレート系樹脂のいずれか１つからなる単層体、または、これらのうち２つ以上を積層した複層体であってもよい。
【００３９】
さらに、非発泡樹脂層３ａが延性を有した樹脂フィルムをラミネートした層であってもよい。樹脂フィルムは、熱可塑性樹脂発泡シート３の表面に、熱融着によって積層させるか、接着剤などを介して積層させることにより、非発泡樹脂層３ａとなる。樹脂フィルムとしては、例えばポリスチレン系樹脂が使用でき、その他に、ポリスチレン系樹脂と耐衝撃性ポリスチレンとの混合又は耐衝撃性ポリスチレン単独であって且つ、耐衝撃性ポリスチレンにはスチレン−ブタジエン共重合体がサラミ構造状に分散したものであってもよい。このような構成は、また、２種以上のフィルムを積層させた樹脂フィルム、印刷を施した樹脂フィルム、アルミなどの金属を蒸着させた樹脂フィルム、アルミ箔などの金属箔を積層した樹脂フィルムであってもよい。これらの構成は、後述する緩衝材、容器、展示用パネルに適用してもよい。
【００４０】
非発泡樹脂層３ａが延性を有した樹脂フィルムをラミネートした層である場合には、積層発泡シート１の割れを防止することができる。本実施形態では、非発泡樹脂層３ａが、１つの層で構成されているが、必要に応じて異なる材料からなる層が、複数積層されていてもよい。
【００４１】
図２Ａ〜図２Ｄの積層発泡シート１を緩衝材に適用する場合には、表皮材が、ポリエチレン系樹脂発泡シート、不織布、および布のいずれか１つからなる単層体、または、これらのうち２つ以上を積層した複層体であることが好ましい。このような緩衝材としては、例えば、仕切り材、養生材などを挙げることができる。
【００４２】
さらに、積層発泡シート１を容器に適用する場合には、容器は、積層発泡シート１から熱成形されてもよく、積層発泡シート１を適切な形状に切り出した後、折り曲げるなどして組み立てられてもよい。この場合、表皮材５が、ポリエチレン系樹脂発泡シート、樹脂フィルム、紙、および不織布のいずれか１つからなる単層体、または、これらのうち２つ以上を積層した複層体であることが好ましい。このような容器としては、食品用の容器、食品用のトレー、工業用搬送ボックスなどを挙げることができる。
【００４３】
さらに、積層発泡シート１を展示用パネルに適用する場合には、表皮材５が紙を含むことが好ましい。紙としては、上質紙、グラシン紙、バーチメント紙、クラフト紙、合成紙、複合紙、離型紙、コート紙、アート紙、耐水紙、印刷用紙、または粘着紙などを挙げることできる。この紙の表面に印刷することもできる。さらに、この紙の少なくとも一方の面に、ポリエチレンフィルムなどの樹脂フィルムがラミネートされ、表皮材５とされてもよい。さらに、積層発泡シート１の表面に、印刷物または写真を貼り付けてもよい。
【００４４】
以下に、図３に示す製造装置を用いた積層発泡シート１の製造方法を説明する。この製造方法では、まず、ロール状に巻かれた表皮材５を、搬送ロール２１〜２３で搬送しつつ、表皮材５の表面に、ノズルユニット６１で熱融着性接着剤６を塗布する。
【００４５】
具体的には、ノズルユニット６１は、表皮材５の幅方向に延在しており、ノズルユニット６１には、溶融した熱融着性接着剤６を線状に吐出する吐出口（図示せず）が等間隔に設けられ吐出口群（図示せず）を形成している。ノズルユニット６１には、吐出口群（図示せず）から吐出した線状の熱融着性接着剤６に空気を吹き付ける吹付口が形成されている。これにより、搬送されている表皮材５の表面に対して、線状の熱融着性接着剤６にエアを吹き付けながら塗布するので、網目状の熱融着性接着剤６を形成することができる。なお、本実施形態では、エアを吹き付けることで、網目状の熱融着性接着剤６を形成したが、たとえば、ノズルを振動させることにより、網目状の熱融着性接着剤６を形成してもよい。
【００４６】
次に、熱融着性接着剤６を塗布した表皮材５を、熱可塑性樹脂発泡シート３の両側から挟み込んだ状態で、圧着ロール６２、６２の間を通過させる。これにより、熱可塑性樹脂発泡シート３の両面に、熱融着性接着剤６を介して表皮材５を積層した積層発泡シート１を得ることができる。
【００４７】
圧着ロール６２を通過した積層発泡シート１は、切断装置６３において、所望の大きさに切断され、切断された積層発泡シート１は、搬送装置６４でさらに搬送された後、載置台６５に載置される。
【実施例】
【００４８】
以下に、本考案を実施例により説明する。なお、本考案に係る実施例は、その一例であり、本考案がこれに限定されるものではない。
【００４９】
＜実施例１＞
図２Ａに示す積層発泡シートを作製した。具体的には、表皮材として、厚さ１ｍｍの発泡倍率３５倍のポリエチレン（ＰＥ）系樹脂からなる発泡シート（積水化成品工業製：ライトロン（登録商標））を準備した。さらに、熱可塑性樹脂発泡シートとして、縦１８２０ｍｍ、横９１０ｍｍ、厚み５ｍｍ、発泡倍率１４倍のポリスチレン（ＰＳ）系樹脂からなる発泡シート（積水化成品工業製：ウッドパネル）を準備した。熱融着性接着剤として、合成ゴム系ホットメルト接着剤（ＭＯＲＥＳＣＯ製  ＴＮ−１９４ＭＺ）を準備した。
【００５０】
次に、熱融着性接着剤を設定温度１６０℃の溶融タンクにて加熱溶融を行い、設定温度１６５℃のノズルユニットを用いて、ノズルユニットの吐出口群から熱融着性接着剤を吐出させると共に、ノズルユニットの吹出口から高温高速のエアを吹き付けて、熱融着性接着剤を表皮材の表面に網目状に塗布した。熱融着性接着剤の塗布量は３０ｇ／ｍ２である。
【００５１】
次に、熱可塑性樹脂発泡シートの両面を表皮材で挟み込みつつ、圧着ロールを通過させ、熱融着性接着剤を介して、熱可塑性樹脂発泡シートを表皮材に積層した。これにより、実施例１に係る積層発泡シートを作製した。
【００５２】
＜実施例２＞
実施例１と同じように、積層発泡シートを作製した。実施例１と相違する点は、熱融着性接着剤を、熱可塑性樹脂発泡シートの両面に網目状に塗布した後、熱融着性接着剤を介して熱可塑性樹脂発泡シートに表皮材を積層した点である（表１参照）。
【００５３】
＜実施例３＞
実施例１と同じように、積層発泡シートを作製した。実施例１と相違する点は、実施例１のポリエチレン（ＰＥ）系樹脂からなる発泡シートに、ＰＥフィルムを熱ラミネートした表皮材を用い、ＰＥフィルムが積層発泡シートの表面に露出するように、熱融着性接着剤を介して熱可塑性樹脂発泡シートを表皮材に積層した点である（表１参照）。なお、実施例１〜３は、実施形態で示した緩衝材または容器に好適な積層発泡シートであり、熱可塑性樹脂発泡シートが芯材の機能を有し、表皮材が緩衝性の機能を有する。なお、実施例３は、図２Ｃに示す積層発泡シートの構成に相当する。
【００５４】
＜実施例４〜８＞
実施例１と同じように、積層発泡シートを作製した。実施例４〜８が、実施例１と相違する点は、表皮材の材質である。具体的には、実施例４の表皮材は不織布からなり、実施例５の表皮材は布からなる（表１参照）。実施例６の表皮材は上質紙からなり、実施例７の表皮材は合成紙からなり、実施例８の表皮材は複合紙からなる（表１参照）。なお、実施例４と５は、実施形態で示した緩衝材または容器に好適な積層発泡シートである。実施例６〜８は、実施形態で示した展示用パネルまたは容器に好適な積層発泡シートであり、熱可塑性樹脂発泡シートが芯材の機能を有し、表皮材が意匠性を有する。
【００５５】
＜実施例９〜１１＞
実施例１と同じように、積層発泡シートを作製した。実施例９〜１１が、実施例１と相違する点は、熱可塑性樹脂発泡シートとして、ポリプロピレン（ＰＰ）系樹脂からなる発泡シートを用いた点である（表１参照）。
【００５６】
実施例１０では、表皮材に、ポリエチレン（ＰＥ）系樹脂からなる発泡シートに、ＰＥフィルムを熱ラミネートした表皮材を用いた点がさらに相違する（表１参照）。実施例１１では、表皮材に、不織布を用いた点がさらに相違する（表１参照）。なお、実施例９〜１１は、実施形態で示した緩衝材または容器に好適な積層発泡シートである。
【００５７】
＜実施例１２〜１４＞
実施例１と同じように、積層発泡シートを作製した。実施例１２〜１４が、実施例１と相違する点は、熱可塑性樹脂発泡シートとして、ポリスチレン（ＰＳ）系樹脂からなる発泡シートの両面に、ＯＰＰ／ＣＰＳフィルムを熱ラミネートした熱可塑性樹脂発泡シートを用いた点である（表１参照）。
【００５８】
なお、ＯＰＰは、２軸延伸ポリプロピレンであり、ＣＰＳは、無延伸ポリスチレンであり、表面から、これらの順に積層されている。なお、実施例１２、１４は、図２Ｄに示す積層発泡シートの構成に相当する。
【００５９】
実施例１３では、表皮材に、ポリエチレン（ＰＥ）系樹脂からなる発泡シートに、ＰＥフィルムを熱ラミネートした表皮材を用いた点がさらに相違する（表１参照）。実施例１４では、表皮材に、不織布を用いた点がさらに相違する（表１参照）。なお、実施例１２〜１４は、実施形態で示した緩衝材または容器に好適な積層発泡シートである。
【００６０】
＜実施例１５〜１７＞
実施例１と同じように、積層発泡シートを作製した。実施例１５〜１７が、実施例１と相違する点は、熱可塑性樹脂発泡シートとして、ポリスチレン（ＰＳ）系樹脂からなる発泡シートの両面に、耐衝撃性ポリスチレン（ＨＩＰＳ）を形成し、その上に、ＣＰＰ／ＣＰＳフィルムを熱ラミネートした熱可塑性樹脂発泡シートを用いた点である（表１参照）。
【００６１】
ＣＰＰは、無延伸ポリプロピレンであり、ＣＰＳは、無延伸ポリスチレンであり、表面から、これらの順に積層されている。なお、実施例１５、１７は、図２Ｄに示す積層発泡シートの構成に相当する。
【００６２】
実施例１６では、表皮材に、ポリエチレン（ＰＥ）系樹脂からなる発泡シートに、ＰＥフィルムを熱ラミネートした表皮材を用いた点がさらに相違する（表１参照）。実施例１７では、表皮材に、不織布を用いた点がさらに相違する（表１参照）。なお、実施例１５〜１７は、実施形態で示した緩衝材または容器に好適な積層発泡シートである。
【００６３】
＜比較例１＞
実施例１と同じように、積層発泡シートを作製した。実施例１と相違する点は、熱融着性接着剤を、網目状に塗布するのではなく、表皮材の全面に塗布した点である（表１参照）。
【００６４】
＜比較例２＞
実施例１と同じように、積層発泡シートを作製した。実施例１と相違する点は、熱融着性接着剤を、網目状に塗布するのではなく、粉末状の熱融着性接着剤を塗布した点である（表１参照）。
【００６５】
＜比較例３＞
実施例１と同じように、積層発泡シートを作製した。実施例１と相違する点は、熱融着性接着剤を、網目状に塗布するのではなく、熱融着性接着剤を一方向に沿った線状に塗布した点である（表１参照）。
【００６６】
【表１】
0003218398.tif 000003
【００６７】
［熱融着性接着剤の観察］
実施例１において、接着前に網目状に塗布された熱融着性接着剤を観察した。この結果を図４（ａ）に示す。接着後に、表皮材を引き剥がした後の熱融着性接着剤を観察した。この結果を図４（ｂ）に示す。
【００６８】
図４（ａ）および図（ｂ）に示すように、接着前、接着後の熱融着性接着剤は、いずれも網目状になっていた。これにより、製造された積層発泡シートの熱融着性接着剤は、網目状を保持しているといえる。
【００６９】
［外観および接着性の観察］
実施例１〜１７および比較例１〜３の積層発泡シートを確認した。実施例１〜１７および比較例１〜３のいずれの積層発泡シートも、外観は良好であった。
【００７０】
しかしながら、実施例１〜１７の積層発泡シートには、接着ムラは無かったが、比較例１〜３の積層発泡シートでは、接着ムラがあった。これは、比較例１の場合には、熱融着性接着剤の全面に塗布した際に、熱融着性接着剤の厚さにバラツキが発生し、これが接着ムラになったと考えられる。一方、比較例２および３の場合には、熱融着性接着剤が塗布にバラツキが生じるため、これが接着ムラになったと考えられる。
【００７１】
以上、本考案の実施形態について詳述したが、本考案は、前記の実施形態に限定されるものではなく、実用新案登録請求の範囲に記載された本考案の精神を逸脱しない範囲で、種々の設計変更を行うことができるものである。
【符号の説明】
【００７２】
１：積層発泡シート、３：熱可塑性樹脂発泡シート、３ａ：非発泡樹脂層、５：表皮材、５ａ：第１表皮層、５ｂ：第２表皮層、６：熱融着性接着剤
【図１】
0003218398.tif 000004
【図２Ａ】
0003218398.tif 000005
【図２Ｂ】
0003218398.tif 000006
【図２Ｃ】
0003218398.tif 000007
【図２Ｄ】
0003218398.tif 000008
【図３】
0003218398.tif 000009
【図４】
0003218398.tif 000010